(57)【要約】  スルホニルアジド基ではない１つ以上のアジド基を含むフルオロポリマー、及びその調製プロセス。
2012500322.tif 000002
【特許請求の範囲】
【請求項１】
スルホニルアジド基ではないアジド基を１つ以上含む、フルオロポリマー。
【請求項２】
前記アジド基が、炭素−アジド（Ｃ−Ｎ３）基である、請求項１に記載のフルオロポリマー。
【請求項３】
前記アジド基が、式−ＣＸ１Ｘ２Ｎ３（式中、Ｘ１及びＸ２は、互いに独立してＨ又はＦを表す）に相当する、請求項１又は２に記載のフルオロポリマー。
【請求項４】
前記アジド基が、一般式
−［Ｃ（Ｘ１）（Ｘ２）］ｍ−Ｃ（Ｙ１）（Ｙ２）Ｎ３
（式中、Ｘ１、Ｘ２、Ｙ１、及びＹ２は、互いに独立して、Ｆ又はＨを表し、ｍは０又は１を表す）に相当する、請求項１〜３のいずれか一項に記載のフルオロポリマー。
【請求項５】
前記アジド基が、１つ以上の炭素三重結合を有する化合物と反応する、請求項１〜４のいずれか一項に記載のフルオロポリマー。
【請求項６】
前記フルオロポリマーが部分的にフッ素化されている、請求項１〜５のいずれか一項に記載のフルオロポリマー。
【請求項７】
前記フルオロポリマーが、フッ化ビニル、フッ化ビニリデン、及びこれらの組み合わせから選択されるモノマーから誘導される繰り返し単位を含む、請求項１〜６のいずれか一項に記載のフルオロポリマー。
【請求項８】
前記フルオロポリマーがエラストマーである、請求項１〜７のいずれか一項に記載のフルオロポリマー。
【請求項９】
前記フルオロポリマーが硬化性エラストマーである、請求項１〜８のいずれか一項に記載のフルオロポリマー。
【請求項１０】
スルホニルアジド基ではないアジド基を１つ以上含むフルオロポリマーを調製する方法であって、１つ以上の脱離基を含むフルオロポリマーの溶液又は分散液と、有効量のアジド化合物とを反応させる工程を含む、方法。
【請求項１１】
スルホニルアジド基ではないアジド基を１つ以上含むフルオロポリマーを調製する方法であって、アジド化合物、又は１つ以上の重合性基を含むアジド基含有フルオロポリマーの存在下で重合を実施する工程を含む、方法。
【請求項１２】
前記フルオロポリマーが、部分フッ素化フルオロポリマーである、請求項１０又は１１に記載の方法。
【請求項１３】
前記フルオロポリマーが、フッ化ビニル又はフッ化ビニリデンから誘導される繰り返し単位を含む、請求項１０〜１２のいずれか一項に記載の方法。
【請求項１４】
前記重合が、エマルション重合、懸濁重合、又は液状ＣＯ２中における重合である、請求項１０〜１３のいずれか一項に記載の方法。
【請求項１５】
請求項９に記載の硬化したものを含む物品。
【発明の詳細な説明】
【技術分野】
【０００１】
本発明は、アジド（−Ｎ３）基を含むフルオロポリマー、及びその作製プロセスに関する。
【背景技術】
【０００２】
フルオロポリマー、即ち、フッ素化骨格鎖を有するポリマーは、長い間知られており、耐熱性、耐化学性、耐候性、紫外線安定性等の望ましい特性のために、種々の用途で用いられている。種々のフルオロポリマー、及びその用途は、例えば、「Ｍｏｄｅｒｎ  Ｆｌｕｏｒｏｐｏｌｙｍｅｒｓ」、Ｊｏｈｎ  Ｓｃｈｅｉｒｓ編、Ｗｉｌｅｙ  Ｓｃｉｅｎｃｅ  １９９７、「Ｆｌｕｏｒｏｐｏｌｙｍｅｒ  Ａｐｐｌｉｃａｔｉｏｎｓ  ｉｎ  Ｃｈｅｍｉｃａｌ  Ｐｒｏｃｅｓｓｉｎｇ  Ｉｎｄｕｓｔｒｉｅｓ」、Ｓｉｎａ  Ｅｂｎｅｓａｊｊａｄ及びＰｒａｄｉｐ  Ｋｈａｌａｄｋａｒ編、Ｗｉｌｌｉａｍ  Ａｎｄｒｅｗ  Ｉｎｃ，Ｎｏｒｗｉｃｈ，ＮＪ，ＵＳＡ，２００５に記載されている。
【０００３】
典型的なフルオロポリマーとしては、テトラフルオロエチレン（ＴＦＥ）、クロロトリフルオロエチレン（ＣＴＦＥ）、フッ化ビニリデン（ＶＤＦ）及び／若しくはヘキサフルオロプロピレン（ＨＦＰ）等の気体フッ素化オレフィンのホモポリマー又はコポリマー、又は、例えば、ペルフルオロビニルエーテル（ＰＶＥ）、ペルフルオロアリルエーテル、ペルフルオロアルコキシビニルエーテル、ペルフルオロアルコキシアリルエーテル等の、前述のモノマーの１種以上と１種以上のコモノマーとのコモノマー、又はエチレン（Ｅ）及びプロピレン（Ｐ）等の非フッ素化オレフィンが挙げられる。典型的には、ポリマー中のこれらコモノマーの含量は、ポリマーの全体的な特徴がフルオロポリマーの全体的な特徴を残し、非フッ素化ポリマーの全体的な特徴を残さないように、５０モル％未満、３０モル％未満、又は１０モル％未満である。
【０００４】
フルオロポリマーの特性を改変又は改善するために、特に弾性を付与又は改善するために、典型的には、ポリマーに官能基が、例えば、フルオロポリマーを架橋（又は硬化）させることができる官能基が導入される。特定のフルオロエラストマー、即ち、弾性を有するフルオロポリマーでは、得られるフルオロポリマーを架橋させ得る官能基を有するモノマーである、いわゆる硬化部位モノマーを共重合させることにより調製される。典型的な硬化部位モノマーは、１つ以上の塩素、臭素、ヨウ素原子、若しくはニトリル基を含むオレフィン又はビニルエーテルである。かかる硬化部位モノマー及びそれを含有するエラストマーの例は、例えば、国際公開第０１／２７１９４号、欧州特許公開第Ａ１−１  ２１１  ２６５号、又は欧州特許第０  ８６８  ４４７号に記載されている。米国特許第Ｂ１−６，４１７，３７９号には、スルホニルアジド基が官能基としてポリマー骨格鎖に導入されるプロセスが記載されている。
【発明の概要】
【発明が解決しようとする課題】
【０００５】
官能基をフルオロポリマーに導入する更なる方法、及び別の官能基を含むフルオロポリマーを見出すことが依然として望まれている。望ましくは、かかるプロセスは、フルオロエラストマーを調製することができる。
【課題を解決するための手段】
【０００６】
以下では、スルホニルアジド基ではないアジド基を１つ以上含むフルオロポリマーが提供される。
【０００７】
別の態様では、スルホニルアジド基ではないアジド基を１つ以上含むフルオロポリマーを調製する方法であって、１つ以上の脱離基を含むフルオロポリマーの溶液又は分散液と、有効量のアジド化合物とを反応させる工程を含む方法が提供される。
【０００８】
更に別の態様では、スルホニルアジド基ではないアジド基を１つ以上含むフルオロポリマーを調製する方法であって、アジド化合物の存在下で重合を実施する工程を含む方法が提供される。
【０００９】
更に別の態様では、上記フルオロポリマーの１つ以上を硬化させることにより調製される物品が提供される。
【図面の簡単な説明】
【００１０】
【図１】実施例１〜３のＩＲスペクトル。
【図２】実施例１〜３における、アジ化ナトリウム濃度に対するアジドシグナルの依存。
【図３】実施例４ａ（破線）及び実施例４ｂ（点線）のＩＲスペクトル。
【図４】実施例５のＩＲスペクトルの拡大図。
【図５】実施例５のＩＲスペクトル全体。
【図６】実施例６、７、及び８のＰＶＤＦの１Ｈ−ＮＭＲスペクトル。
【発明を実施するための形態】
【００１１】
本発明の任意の実施形態を詳細に説明する前に、本発明は、その用途において、以下の明細書又は実施例に記載される構成及び成分の配置の詳細に限定されるものではないことを理解されたい。本発明には他の実施形態が可能であり、様々な方法で実施又は実行することが可能である。更に、本明細書で使用される専門語句及び専門用語は説明を目的としたものであり、発明を限定するものとして見なされるべきではない点は理解されるべきである。「含む（including）」、「備える（comprising）」、又は「有する（having）」、及びこれらの変形は、それらの後に列記される要素及びそれらの均等物、並びに更なる要素を包含することを意味するものである。「Ａ」又は「ａｎ」は、「１つ以上の」を包含することを意味する。本明細書に引用される任意の数値的な範囲には、低位の値から高位の値までの全ての値を含む。例えば、濃度範囲が１％〜５０％と記載される場合、これは１．２％〜１．８％、２％〜４０％、又は１０％〜３０％、又は１％〜３％等の値が明確に列挙されることを意図する。列挙された最も低位の値と最も高位の値との間並びにこれらを含む、数値の全ての可能性のある組み合わせが、本明細書において明確に記載されていると考慮される。
【００１２】
アジド基
本明細書に提供されるフルオロポリマーは、スルホニルアジド基ではないアジド基を１つ以上含む。スルホニルアジドは、以下の一般式に相当する。
−Ｓ（Ｏ）ｎＮ３（ｎは１又は２である。）
【００１３】
アジド基は、炭素−アジド、即ち炭素に結合しているアジドであってもよい。炭素は、ポリマー骨格鎖の炭素、骨格鎖の末端部の炭素、若しくは側基の炭素、又はポリマーに結合している官能基の炭素であってもよい。好ましくは、炭素−アジドとは、本明細書においては以下の一般式に相当するものを指す。−［Ｃ（Ｘ１）（Ｘ２）］ｍ−Ｃ（Ｙ１）（Ｙ２）Ｎ３（式中、Ｘ１、Ｘ２、Ｙ１、及びＹ２は、互いに独立して、Ｆ又はＨを表し、ｍは０又は１を表す）。好ましくは、Ｘ１及びＸ２の少なくとも１つ又はＹ１及びＹ２の少なくとも１つはＨであり、より好ましくはＸ１及びＸ２はＨであり、Ｙ１及びＹ２はＦである、又はＸ１及びＸ２はＦであり、Ｙ１及びＹ２はＨである。炭素−アジド基の例としては、−ＣＦ２−ＣＨ２−Ｎ３、−ＣＨ２−ＣＦ２−Ｎ３、−ＣＨ２−Ｎ３、−ＣＦ２−Ｎ３、及びこれらの組み合わせが挙げられるが、これらに限定されない。
【００１４】
アジド基は、好ましくは末端基である、即ち、ポリマー鎖及び／又は存在する場合側鎖の末端に位置する。
【００１５】
アジド基は、１つ以上の炭素三重結合を含む化合物と反応することができる。かかる化合物としては、アルキン及びアルキン誘導体が挙げられるが、これらに限定されない。かかる化合物は、アジド基と反応して、トリアゾール又は対応する誘導体を形成することができる。結果として、反応性アジド基としては、アルキンと反応することによりトリアゾール基に変換され得るもの、例えば、１，２−ジメチルアセチレンと反応することにより４，５ジ−メチルトリアゾールに変換され得るものが挙げられる。
【００１６】
アジド基はまた、例えばテトラジン又はその誘導体を形成することにより、ニトリル基又はニトリル基含有化合物と反応することができる。本明細書で使用するとき、トリアゾール又はテトラジンの形成は、単離された最終生成物としてだけではなく、中間体としてのこれらの化合物の形成を含む。ニトリル基はまた、アジド基を含むポリマーと同じポリマー、又は別のポリマーの一部であってもよい。
【００１７】
アジド基は、官能基として用いられて、アジドに対する当該技術分野において既知の反応により他の官能基をポリマーに導入することができる、又はポリマーの架橋に用いられ得る。この機能では、アジド基は硬化部位として、即ち、架橋反応を受けて、フルオロポリマーをアジド基自体と、又はフルオロポリマーを他のポリマー若しくは化合物とを架橋することができる官能基として作用する。
【００１８】
フルオロポリマー
本明細書で記載されるフルオロポリマーは、部分又は全フッ素化骨格鎖を有し得る。特に好ましいフルオロポリマーは、少なくとも３０重量％フッ素化された、好ましくは少なくとも５０重量％フッ素化された、より好ましくは少なくとも６５重量％フッ素化された骨格鎖を有するものである。
【００１９】
用語「フッ素化」とは、分子の１つ以上の水素原子がフッ素原子に置換されていることを意味すると理解されるべきである。
【００２０】
用語「全フッ素化」とは、骨格鎖の全ての水素原子がフッ素原子に置換されていることを意味すると理解されるべきである。しかし、この用語は、水素原子の一部が、塩素若しくは臭素等の他のハロゲン、又は例えば酸素若しくは窒素等の他の原子に置換される可能性を排除することを意味するものではない。例えば、フッ素原子に加えて骨格鎖に塩素原子を有するフルオロポリマーは、例えば、クロロトリフルオロエチレン等の塩素含有モノマーの関与する重合から得ることができる。例えば、フッ素原子に加えて骨格鎖に酸素原子を有するフルオロポリマーは、例えば、ペルフルオロメチルビニルエーテル（ＰＭＶＥ）等の酸素含有モノマーの関与する重合から得ることができる。
【００２１】
したがって、用語「部分フッ素化」とは、骨格鎖の水素原子の一部のみがフッ素（上記の他の原子を含む）に置換されており、かつ水素の一部が骨格鎖に残っていることを意味すると理解されるべきである。
【００２２】
典型的には、部分フッ素化フルオロポリマーは、１つ以上の−ＣＨ２−ＣＦ２−単位を含む。
【００２３】
好適なフルオロポリマーの例としては、所望により１つ以上の非フッ素化モノマーと組み合わせられた１つ以上のフッ素化モノマーのポリマーが挙げられる。フッ素化モノマーの例としては、炭素原子に加えてフッ素原子のみを有し得るフッ素化Ｃ２〜Ｃ８オレフィン、並びに炭素及びフッ素原子に加えて水素及び／又は塩素原子も有し得るオレフィン、例えば、テトラフルオロエチレン（ＴＦＥ）、クロロトリフルオロエチレン（ＣＴＦＥ）、２−クロロペンタフルオロプロペン、ジクロロジフルオロエチレン、フッ化ビニル、フッ化ビニリデン（ＶＤＦ）、及びヘキサフルオロプロピレン（ＨＦＰ）等のフッ素化アルキルビニルモノマー；全フッ素化ビニルエーテル（ＰＶＥ）を含むフッ素化ビニルエーテル、全フッ素化アリルエーテル、及び（ペル）フルオロアルコキシビニルエーテル又は（ペル）フルオロアルコキシアリルエーテル等の対応するアルキルオキシ（alkyoxy）誘導体を含むフッ素化アリルエーテルが挙げられる。好適な非フッ素化コモノマーとしては、塩化ビニル、塩化ビニリデン、並びにエチレン（Ｅ）及びプロピレン（Ｐ）等のＣ２〜Ｃ８オレフィンが挙げられる。
【００２４】
本発明に使用することができるペルフルオロビニルエーテルの例としては、以下の式に相当するものが挙げられる：
ＣＦ２＝ＣＦ−Ｏ−Ｒｆ
（式中、Ｒｆは、１つ以上の酸素原子を含んでもよい全フッ素化、直鎖、環状、又は分岐鎖脂肪族基を表す）。
【００２５】
以下の式に相当する全フッ素化ビニルエーテルが特に好ましい。
ＣＦ２＝ＣＦＯ（ＲａｆＯ）ｎ（ＲｂｆＯ）ｍＲｃｆ
（式中、Ｒａｆ及びＲｂｆは、１〜６個の炭素原子、特に２〜６個の炭素原子を有する異なる直鎖又は分枝鎖又は環状ペルフルオロアルキレン基であり、ｍ及びｎは独立して、０〜１０であり、Ｒｃｆは、１〜６個の炭素原子を有するペルフルオロアルキル基である）。全フッ素化ビニルエーテルの具体例としては、ペルフルオロ（メチルビニル）エーテル（ＰＭＶＥ）、ペルフルオロ（エチルビニル）エーテル（ＰＥＶＥ）、ペルフルオロ（ｎ−プロピルビニル）エーテル（ＰＰＶＥ−１）、ペルフルオロ−２−プロポキシプロピルビニルエーテル（ＰＰＶＥ−２）、ペルフルオロ−３−メトキシ−ｎ−プロピルビニルエーテル、ペルフルオロ−２−メトキシ−エチルビニルエーテル及びＣＦ３−（ＣＦ２）２−Ｏ−ＣＦ（ＣＦ３）−ＣＦ２−Ｏ−ＣＦ（ＣＦ３）−ＣＦ２−Ｏ−ＣＦ＝ＣＦ２、が挙げられる。
【００２６】
本発明に使用することができるペルフルオロアリルエーテルの例としては、以下の式に相当するものが挙げられる：
ＣＦ２＝ＣＦ−ＣＦ２−Ｏ−Ｒｆ
（式中、Ｒｆは、１個以上の酸素原子を含んでもよい全フッ素化、直鎖、環状、又は分岐鎖脂肪族基を表す）。
【００２７】
以下の式に相当する全フッ素化アリルエーテルが特に好ましい。
ＣＦ２＝ＣＦＣＦ２Ｏ（ＲａｆＯ）ｎ（ＲｂｆＯ）ｍＲｃｆ（式中、残基は、対応するビニルエーテルについて上記したのと同じ意味を有する）。
【００２８】
好適なフルオロアルキルビニルモノマーは、以下の一般式に相当する。
ＣＦ２＝ＣＦ−Ｒｄｆ又はＣＨ２＝ＣＨ−Ｒｄｆ
（式中、Ｒｄｆは、１〜１０個の、好ましくは、１〜５個の炭素原子を有するペルフルオロアルキル基を表す）。ペルフルオロアルキルビニルモノマーの典型的な例は、ヘキサフルオロプロピレンである。
【００２９】
フルオロポリマーは、フルオロエラストマーであってもよい。フルオロエラストマーは、弾性を有するフルオロポリマーである。一般的に、エラストマーである、又はエラストマーを作製するために用いることができる（例えば、それを硬化させることにより）好適なフルオロポリマーは、実質的に非晶質であるフルオロポリマーである。典型的には、非晶質ポリマーは、（目立つ）融点を示さない。フルオロエラストマーは、典型的には、非晶質フルオロポリマーを硬化させた際に得られる。非晶質フルオロポリマーとしては、例えば、フッ化ビニリデンと、各二重結合している炭素原子に少なくとも１個のフッ素原子置換基を含む少なくとも１つの末端エチレン性不飽和フルオロモノマーとのコポリマーであって、前記フルオロモノマーの各炭素原子が、フッ素のみに、所望により塩素、水素、低級フルオロアルキルラジカル、又は低級フルオロアルコキシラジカルに置換されているコポリマーが挙げられるが、これらに限定されない。１つの実施形態では、フルオロポリマーは、フッ化ビニリデン及び／又はフッ化ビニルから誘導された繰り返し単位を含む。
【００３０】
好ましい非晶質フルオロポリマーは、一般的に、１つ以上の他のフッ素化エチレン性不飽和モノマー並びに／又はエチレン及びプロピレン等の１つ以上の非フッ素化Ｃ２〜Ｃ８オレフィンと共重合している、ＶＤＦ、ＴＦＥ、及び／又はＣＴＦＥから誘導された繰り返し単位を２０モル％〜８５モル％、好ましくは５０モル％〜８０モル％含む。存在するとき、フッ素化エチレン性不飽和モノマーから誘導された単位は、一般的に、５〜４５モル％、好ましくは１０〜３５モル％である。存在するとき、非フッ素化コモノマーの量は、一般的に、０〜５０モル％、好ましくは１〜３０モル％である。
【００３１】
１つの実施形態では、フルオロポリマーは、テトラフルオロエチレンと、主なモノマー単位として少なくとも１つのペルフルオロ（アルキルビニル）エーテルとを含むコポリマーである。かかるコポリマーでは、共重合全フッ素化エーテル単位は、ポリマー中に存在する全モノマー単位の約１５〜約５０モル％を占め得る。
【００３２】
フルオロポリマーはまた、硬化可能であり得る。フルオロポリマーは、例えば、紫外線、又は熱、又は硬化剤に曝露すること等、当業者に既知の方法のいずれによっても硬化することができる。硬化性フルオロポリマーは、アジド基に加えて、硬化部位、即ち、架橋され得る官能基を含み得る。典型的には、かかる架橋性基は、ハロゲン、具体的には、ヨウ素若しくは臭素基、又はニトリル基である。これらの基は、例えば、典型的には全フッ素化又は部分フッ素化オレフィン、前述の架橋性基の１つ以上で置換されているビニル又はアルキルエーテルである、硬化部位モノマーの存在下でモノマーを重合させることにより導入され得る。かかる硬化部位モノマー及び硬化系は、例えば、国際公開第２００４／０１１５４３号（Ｋａｓｐａｒら）に記載されており、これは参照することにより本明細書に全文が援用される。
【００３３】
これに代えて又はこれに加えて、本開示のフルオロポリマーは、他の硬化性ポリマー及び硬化剤（例えば、「背景技術」のセクションに列挙されている参考文献に記載されているもの）と混合して、得られた混合物を同時硬化させてもよい。
【００３４】
本発明のフルオロポリマーはまた、ゴム及びプラスチック産業で周知である添加剤、加工助剤、及び充填剤、例えば、これらに限定されないが、カーボンブラック、硫酸バリウム、タルク、及びシリカ（親水性シリカ又は疎水性シリカを含む）を含む無機充填剤、フィブリル化又は非フィブリル化熱可塑性フルオロポリマー、金属酸化物、金属水酸化物等と混合してもよい。
【００３５】
硬化組成物は、典型的には、フルオロポリマー鎖を互いに結合させて、三次元網目構造を形成する１つ以上の成分を含む。かかる成分としては、当該技術分野において既知である触媒、硬化剤、及び／又は架橋助剤（coagent）を挙げることができる。
【００３６】
フルオロポリマー組成物は、従来のゴム加工装置内で、フルオロポリマー、硬化組成物、及び他の添加剤を混合することにより調製することができる。かかる装置としては、ゴム用ロール機、バンバリーミキサ等の密閉式ミキサ、及び混合押出成形機が挙げられる。
【００３７】
フルオロポリマーの作製方法
本明細書に提供されるプロセスに従って、フルオロポリマーは、フッ素化モノマーのフリーラジカル重合により生成することができる。フリーラジカル重合は、有機溶媒、液状又は超臨界ＣＯ２、水性懸濁液又は水性エマルション中で実施することができる。
【００３８】
フリーラジカル重合を開始させるために用いることができる反応開始剤系としては、例えば、酸化剤と還元剤との組み合わせ等のレドックス反応を通してフリーラジカルを生じさせる反応開始剤系が挙げられる。好適な酸化剤としては、例えば、過硫酸アンモニウム（ＡＰＳ）、過硫酸カリウム（ＫＰＳ）、及び過硫酸ナトリウムを含む過硫酸塩が挙げられ、好ましくはＡＰＳ又はＫＰＳである。好適な還元剤としては、亜硫酸ナトリウム等の亜硫酸塩、重亜硫酸ナトリウム、重亜硫酸ナトリウム又は重亜硫酸カリウム等のメタ重亜硫酸塩、ピロ亜硫酸塩及びチオ硫酸塩が挙げられ、好ましくは、Ｎａ２Ｓ２Ｏ５、銅、鉄、銀等の金属イオンである。用いることができる別のレドックスベースの反応開始剤系としては、過マンガン酸カリウム、Ｍｎ３＋−塩（三酢酸マンガン、シュウ酸マンガン等）から誘導されたもの等のマンガン系が挙げられる。好ましい金属塩は、ＫＭｎＯ４である。更に、重合は、過硫酸塩等の熱で分解する反応開始剤で開始させることもできる。したがって、過硫酸塩はまた、還元剤の存在なしにそのままで使用することができる。ペルオキシドも反応開始剤系として用いることができ、例えば、ロンガリット（ヒドロキシメタンスルフィン酸ナトリウム）を有する又は有しないｔ−ブチルヒドロペルオキシドが好ましい系である。
【００３９】
他の反応開始剤系としては、例えば、アゾ化合物、ペルオキソ炭酸塩、過酸エステル、及び有機ペルオキシド等の有機反応開始剤が挙げられる。
【００４０】
用いられる反応開始剤の量は、重合混合物の総重量を基準にして典型的には０．０３〜２重量％、好ましくは０．０５〜１重量％である。反応開始剤の全量は、重合開始時に添加してもよく、又は反応開始剤は、７０〜８０％が変換されるまで重合中に連続的に重合に添加することが可能である。反応開始剤の一部を開始時に添加することもでき、残りを重合中に一度に又は別々の追加部分で添加することができる。
【００４１】
水性エマルション重合では、フッ素化モノマー及び所望により非フッ素化モノマーは、一般的にはフリーラジカル反応開始剤、及びフッ素化界面活性剤又は乳化剤、好ましくは、非休止（non-telogenic）乳化剤の存在下で、水相中にて重合することができる。乳化剤は、一般的に、水相の重量を基準として１重量％未満、例えば、０．１〜１重量％の量で用いられる。フッ素化乳化剤の例としては、塩、具体的には、アルキル鎖に４〜１１個の炭素原子を有するカルボン酸及びスルホン酸を含有する直鎖又は分枝鎖ペルフルオロアルキルのアンモニウム塩が挙げられる。具体例としては、ペルフルオロオクタン酸のアンモニウム塩（ＡＰＦＯ、米国特許第２，５６７，０１１号に記載）、Ｃ８Ｆ１７ＳＯ３Ｌｉ（Ｂａｙｅｒ  ＡＧから市販）、Ｃ４Ｆ９ＳＯ３Ｌｉ、及びＣ４Ｆ９ＳＯ３Ｋ（米国特許第２，７３２，３９８号に記載）が挙げられる。ペルフルオロアルキル含有カルボン酸塩の更なる例は、Ｃ８Ｆ１７ＳＯ２Ｎ（Ｃ２Ｈ５）ＣＨ２ＣＯＯＫである（米国特許第２，８０９，９９０号に記載）。
【００４２】
用いることができる更なる乳化剤としては、欧州特許出願第０  ２１９  ０６５号に開示されているようなペルフルオロポリエーテルカルボキシレート乳化剤、又は国際公開第２００７／０１１６３１号、同第２００７／０１１６３３号、同第２００７／０６２０５９号、同第２００７／１２０３４８号、同第２００７／１２０３４６号、同第２００７／１４０１１２号、に記載されているペルフルオロ化又は部分フッ素化乳化剤、例えば国際公開第２００７／１４０１１２号の請求項１、３、及び４に列挙されているものが挙げられる。
【００４３】
水性エマルション重合はまた、例えば、国際公開第９６／２４６２２号、同第９７／１７３８１号、同第２００２／０８８２０７号、及び同第２００２／０８８２０６号に記載されているように、フッ素化乳化剤なしに実行することもできる。
【００４４】
水性エマルション重合は、連続的に行うことができ、例えば、得られるエマルション又は懸濁液を連続的に除去しながら、モノマー、水、任意に更なる乳化剤、緩衝剤、及び触媒が、最適な圧力及び温度条件下で攪拌反応器に連続的に注がれる。代替技術は、成分を攪拌反応器に供給し、それらを設定温度で一定時間反応させるか、又は所望量のポリマーが形成されるまで、一定圧力を維持するように、成分を反応器内に充填し、モノマーを反応器に供給することによる、バッチ又は半バッチ（半連続的）重合である。重合は、ガス状フッ素化モノマーのエマルション重合のために使用される標準容器又は従来型容器内で実施することができる。
【００４５】
重合系は、緩衝剤等の助剤、必要に応じて、例えば、エタン及びｎ−ペンタン等のアルカン、ジメチルエーテル等のジアルキルエーテル、メチル第三級ブチルエーテル、並びに塩素、臭素、又はヨウ素含有連鎖移動剤を含む錯体形成剤又は連鎖移動剤を含み得る。重合温度は、１０℃〜１８０℃、典型的には、３０℃〜１００℃であり得る。重合圧力は、１００〜４０００ｋＰａ（１〜４０バール）、典型的には、３００〜３０００ｋＰａ（３〜３０バール）であり得る。
【００４６】
重合はまた、例えば、Ｃ．Ｄ．Ｗｏｏｄらによる「Ｓｕｐｅｒｃｒｉｔｉｃａｌ  Ｃａｒｂｏｎ  Ｄｉｏｘｉｄｅ  ｉｎ  Ｐｏｌｙｍｅｒ  Ｒｅａｃｔｉｏｎ  Ｅｎｇｉｎｅｅｒｉｎｇ」、Ｋｅｍｍｅｒ，Ｍ．Ｆ、Ｍｅｙｅｒ，Ｔ．編、Ｗｉｌｅｙ−ＶＣＨ，２００５，１８９に記載されているように、液状（超臨界）ＣＯ２中で実行することもできる。
【００４７】
アジドを用いた重合
提供されるプロセスの１つに従って、アジド化合物は、フリーラジカル重合の反応開始剤として用いることができる。好適なアジド化合物としては、以下の式に相当するものが挙げられる。
Ｍ（Ｎ３）ｎ
式中、Ｍは、金属カチオン、又はアンモニウム基、又はＨ、又はハロゲン（Ｉ、Ｂｒ、Ｃｌ）、又はＣＮ等の擬ハロゲンを含む一価又は多価カチオンを表し、ｎは、カチオンの価数に相当する。好ましくは、Ｍは、カチオンである。好適なカチオンであるＭとしては、有機（例えば、テトラアルキルアンモニウムカチオン）及び無機カチオンが挙げられる。特に有用なカチオンは、アンモニウムと、ナトリウム及びカリウム等の一価のカチオン、並びにカルシウム及びマグネシウム等の二価のカチオンを含む金属カチオンである。具体例としては、アジ化ナトリウム又はアジ化カリウムが挙げられる。
【００４８】
アジドの最も有効な量は、日常的な試行実験により最適化することができる。典型的には、アジド化合物の量は、重合反応開始剤の量に対して選択することができる。典型的には、アジド化合物に含まれるアジド基と重合反応開始剤とのモル比は、１．１：０．１〜０．１：１１、又は１．１：０．５〜０．２：５であり得る。
【００４９】
アジド化合物は、好ましくは、重合媒体に可溶性である。用語「可溶性」は、重合条件下で、所望の量の化合物が重合媒体に溶解することを意味する。
【００５０】
アジド化合物は、反応開始剤を添加する前、添加した後、又は添加と同時に添加してもよい。アジド化合物は、固体、懸濁液、又は溶液として添加してもよく、好ましくは溶液として、より好ましくは水溶液として添加される。アジド化合物は、一度にバッチ式に、又は連続的に添加してもよい。アジドはまた、例えば、第三級ブタノール又は類似のアルコール等の有機共溶媒を用いて導入され得る。
【００５１】
重合性基（典型的には、非芳香族炭素−炭素二重結合）を有するアジド含有フルオロポリマーはまた、アジド化合物と同じ方法で上記フリーラジカル重合に用いることができる。
【００５２】
アジド含有フルオロポリマーはまた、重合反応にアジド含有連鎖移動剤を用いることにより得ることができる。連鎖移動剤は、１本のポリマー鎖を終端させ、新規ポリマー鎖を開始させることができる分子である。典型的には、連鎖移動剤は、一般式Ｉ−（ＣＦＸ）ｎ−Ｎ３（式中、Ｘは、Ｆ又はＨ又は分枝鎖ペルフルオロ若しくは部分フッ素化アルキル基であってもよく、ｎは１〜３０の整数であり、好ましくは１〜１５である）に相当し得る。
【００５３】
アジドを用いたポリマーの処理による調製
アジド基はまた、１個以上の脱離基を含むフルオロポリマーを、上記アジド化合物で処理することにより、フルオロポリマーに導入することができる。
【００５４】
脱離基は、アジドに交換することができる分子又は部分である。典型的な脱離基としては、ヨウ素、臭素、塩素、メシラート、トシレート、又はこれらの組み合わせが挙げられるが、これらに限定されず、ヨウ素が好ましい。
【００５５】
この処理に好適な反応条件は、好適な溶媒を用いる還流条件であることが見出されている。還流条件に加えて、例えば、１２時間超、又は更には２４時間超の反応時間等の、長い反応時間が好適であることが見出されている。
【００５６】
かかる脱離基を含むポリマーは、例えば、一般式ＣＸ１Ｙ１＝ＣＸ２Ｙ２（式中、Ｘ１、Ｘ２、Ｙ１、Ｙ２はＦ又はＨであり、Ｘ１、Ｘ２、Ｙ１、Ｙ２の少なくとも１つがヨウ素、塩素、又は臭素、メシラート又はトシレート基であり、好ましくはヨウ素である）のオレフィンを用いて、又は対応するビニルエーテル若しくはアルキルエーテルを用いて、脱離基を含むコモノマーとモノマーを重合させることにより調製され得る。このようなモノマーは、例えば、国際公開第２００４／０１１５４３号に記載されている。あるいは、ポリマーは、例えば、ＣＦＩ又はジヨードメタン等の対応する脱離基を含む連鎖移動剤を用いる典型的な重合反応で調製することができる。トシレート又はメシラートを含むフルオロポリマーはまた、−ＯＨ基を含むポリマーをトシレート又はメシラートで置換することにより調製され得る。
【００５７】
アジドとの交換反応は、典型的には、ポリマーを、溶液又は分散液中で、有効量の上記アジド化合物で、十分な時間処理することにより実行される。反応は、周囲温度又は高温で実行することができ、好ましくは還流条件で実行される。好ましくは、反応は、例えば、ジメチルスルホキシド又はジメチルホルムアミド等の非プロトン性溶媒中で、好ましくは還流条件で実行される。
【００５８】
本発明を実施例に限定することを意図せずに以下の実施例を用いて本発明を今から更に例示する。特に指示がない限り、部及び百分率は全て重量による。
【実施例】
【００５９】
ＩＲ−分光法
ＩＲ−分光法は、Ｎｉｃｏｌｅｔ  ＭＡＧＮＡ−ＩＲ  ５６０分光計を用いて実施した。
【００６０】
固形含有量
固形含有量は、Ｍｅｔｔｌｅｒ  Ｔｈｅｒｍｏｂａｌａｎｃｅ  ＨＲ７３を用いて測定した。アルミニウムのカップ（直径１００ｍｍ、高さ７ｍｍ）に、１４ｇの焼き入れされた採石場の砂を入れた。重合から得られたポリマーラテックスを、焼き入れされた採石場の砂（Ｍｅｒｃｋ  Ｄａｒｍｓｔａｄｔ，Ｇｅｒｍａｎｙ，Ｎｏ  １０７５３６）に均一に分布させ、１６０℃で２０分間乾燥させた。
【００６１】
粒径
粒径は、ＩＳＯ（ＤＩＳ  １３３２１）に従ってＭａｌｖｅｒｎ  Ｚｅｔａｚｉｚｅｒ  １０００ＨＳＡ（Ｍａｌｖｅｒｎ  Ｉｎｓｔｒｕｍｅｎｔｓ  Ｉｎｃ．，Ｓｏｕｔｈｂｏｒｏｕｇｈ，ＭＡ）を用いて、動的光散乱により測定した。報告された平均粒径は、Ｚ平均である。測定温度は２０℃であった。
【００６２】
ガラス転移温度（Ｔｇ）
ガラス転移温度（Ｔｇ）は、Ｐｙｒｉｓ１（Ｐｅｒｋｉｎ  Ｅｌｍｅｒ）を用いてＤＳＣにより測定した。
【００６３】
ムーニー粘度
ムーニー粘度は、ＡＳＴＭ  Ｄ  １６４６に従って測定された。特に明記しない限り、ムーニー粘度は、１２１℃（ＭＬ  １＋１０＠１２１℃）において、１分間の予熱及び１０分間の試験を用いて、フルオロポリマーのみを含有する組成物から測定した。
【００６４】
（実施例１）
インペラ攪拌器システムを備える総体積４８．５Ｌの重合ケトルに、２８．２ｋｇの脱イオン水を入れ、７０℃まで加熱した。攪拌システムを２８０ｒｐｍに設定し、以下の３サイクルにおいて、容器を脱気し、次いで全ての酸素が確実に除去されるように窒素を充填した。ケトルに、５２７ｋｇのフッ化ビニリデン（ＶＤＦ）及び１１２７ｋｇのヘキサフルオロプロピレン（ＨＦＰ）を更に入れ、絶対反応圧力を１５５０ｋＰａ（１５．５バール）にした。次いで、１６０ｇの２５％ＡＰＳ溶液（ペルオキソ二硫酸アンモニウム）により重合を開始させた。反応が開始したとき、絶対反応圧力１５５０ｋＰａ（１５．５バール）は、ＶＤＦ及びＨＦＰを気相に、０．５２のＨＦＰ（ｋｇ）／ＶＤＦ（ｋｇ）の供給比で供給することにより維持された。７０℃の反応温度も維持された。アジ化ナトリウムの水溶液（８００ｇの水中に１．６ｇのＮａＮ３）を、６．５ｍＬ／分の体積流量で供給した。１２０分後に４７４３ｇのＶＤＦの供給が完了したとき、モノマー弁を閉じた。ケトルを換気し、３サイクルにおいて、Ｎ２で洗い流した。このようにして得られたポリマー分散液は、２３．２％の固形含有量を有し、ラテックス粒子の直径は動的光散乱によれば３７１ｍｍであった。
【００６５】
ポリマー分散液は、ＭｇＣｌ２水溶液に滴下されたときに凝固し、濾過され、脱イオン水（６０〜７０℃）で５回洗浄された。ポリマーを、空気循環オーブン内で１３０℃にて一晩乾燥させた。ポリマーは、認識できる融解転移を示さず、ガラス転移温度は−２０℃であった（中間点値）。ＩＲ分析は、アジド基に典型的である２１３０ｃｍ−１にバンドを示す。
【００６６】
（実施例２及び３）
重合は、多量のＮａＮ３を用いたことを除いて実施例１に記載の方法と同様の方法で実施した。実施例２及び３で用いた組成物、量、及び重合条件、並びに分析結果を表１に列挙する。実施例１〜３のＩＲスペクトルを図１に示す。図２は、アジ化ナトリウムの量の増加と共に増加する２１３０ｃｍ−１におけるアジドシグナルを示す。
【表１】
2012500322.tif 000003
【００６７】
（実施例４）
インペラ攪拌器システムを備える総体積４８．５Ｌの重合ケトルに、２８．２ｋｇの脱イオン水を入れ、７０℃まで加熱した。攪拌システムを２４０ｒｐｍに設定し、以下の３サイクルにおいて、容器を脱気し、次いで全ての酸素が確実に除去されるように窒素を充填した。ケトルに、０．５１８ｋｇのフッ化ビニリデン（ＶＤＦ）、０．１２３ｋｇのテトラフルオロエチレン（ＴＦＥ）、及び１．１８７ｋｇのヘキサフルオロプロピレン（ＨＦＰ）を更に入れ、絶対反応圧力を１７００ｋＰａ（１７．０バール）にした。次いで、１６０ｇの２５％ＡＰＳ溶液（ペルオキソ二硫酸アンモニウム）により重合を開始させた。反応が開始したとき、絶対反応圧力１７００ｋＰａ（１７．０バール）は、ＶＤＦ、ＴＦＥ、ＨＦＰ、及びブロモトリフルオロエチレン（ＢＴＦＥ）を気相に、０．２３のＴＦＥ（ｋｇ）／ＶＤＦ（ｋｇ）、０．６１のＨＦＰ（ｋｇ）／ＶＤＦ（ｋｇ）、及び０．０１３のＢＴＦＥ（ｋｇ）／ＶＤＦ（ｋｇ）の供給比で供給することにより維持された。７０℃の反応温度も維持された。１００ｇのＶＤＦの変換においては、２６．２ｇのジヨードメタンの６９．１ｇのｔ−ブタノール溶液を、０．５ｇ／分の質量流で供給した。１９５分後に６５５２ｇのＶＤＦの供給が完了したとき、モノマー弁を閉じた。ケトルを換気し、３サイクルにおいて、Ｎ２で洗い流した。このようにして得られたポリマー分散液は、３１．１％の固形含有量を有し、ラテックス粒子の直径は動的光散乱によれば５４０ｍｍであった。
【００６８】
（実施例４ａ）
０．４重量％のＢｒ及び０．１重量％のＩを含有する実施例４のポリマー分散液１Ｌ（テトラフルオロエチレン（１５．０重量％）、フッ化ビニリデン（４９．５％）、及びヘキサフルオロプロピレン（３５．５重量％）から誘導されたランダムに繰り返されるモノマー単位を含む）及びアジ化ナトリウム（ＮａＮ３）２ｇを、還流凝縮器を備える１つ口フラスコに注ぎ入れた。混合物を１００℃で１時間攪拌した。分散液を、実施例１に記載のように作製した。得られたポリマーを、ＦＴ−ＩＲ分光法により分析し、約２１３０ｃｍ−１におけるアジド振動を示した（図３）。
【００６９】
（実施例４ｂ）
実施例４のポリマー分散液１Ｌ及びアジ化ナトリウム（ＮａＮ３）２ｇを、還流凝縮器を備える１つ口フラスコに注ぎ入れた。混合物を１００℃で３時間攪拌する。分散液を、実施例１に記載のように作製した。得られたポリマーを、ＦＴ−ＩＲ分光法により分析した（図３）。
【００７０】
（実施例５）：ＮａＮ３を用いた１−ヨード−ペルフルオロオクタンの変換
３０ｇのヨウ化ペルフルオロオクチル（Ｃ８Ｆ１７Ｉ、ＦＬＵＯＷＥＴ  Ｉ  ８００、Ｃｌａｒｉａｎｔ製）、１００ｇのジメチルスルホキシド（ＤＭＳＯ）、及び１７ｇのアジ化ナトリウムの混合物を、還流凝縮器を備える１つ口フラスコ（２５０ｍＬ）に注ぎ入れた。混合物を９０℃で３０時間攪拌した。反応後、溶液を５０ｍＬの水で処理し、その結果、有機相及び水相が形成された。有機相を３回、５０ｍＬのの脱イオン水にて洗浄した。得られた生成物を、ＦＴ−ＩＲ分光法により分析し、約２１３０ｃｍ−１における振動を示した（図４）。
【００７１】
（実施例６）：ＰＶＤＦ−Ｉの調製
約２０４０ｇ・ｍｏｌ?１の分子量Ｍｎを有するＰＶＤＦ−Ｉを、７３重量％のＣＯ２、１２０℃の温度、及び１５０ＭＰａ（１５００バール）の圧力を用いて、Ｂｅｕｅｒｍａｎｎ．Ｓ．；Ｉｍｒａｎ−ｕｌ−ｈａｑ，Ｍ．，Ｍａｃｒｏｍｏｌ．Ｓｙｍｐ．２００７，２５９，ｐａｇｅ  ２１０に記載のようにＣＯ２溶液を調製した。フッ化ビニリデン（ＶＤＦ）を３．７ｍｏｌ・Ｌ?１の濃度で用い、ジ−ｔ−ブチルペルオキシドを６１ｍｍｏｌ・Ｌ?１の濃度で用い、Ｃ６Ｆ１３Ｉを０．２ｍｏｌ・Ｌ?１の濃度で用いた。ＰＶＤＦ−Ｉは、粉末形態で得られた。分子量は、参照物質としてポリスチレンを用いてＧＰＣにより測定した。末端基の決定は、以下に記載のようにＨ−ＮＭＲにより実施した。
【００７２】
ＧＰＣ測定：
ポリマーのサイズ排除クロマトグラフィー（ＳＥＣ）を、溶出剤として０．１％のＬｉＢｒを含有するＮ，Ｎ−ジメチルアセトアミド（ＤＭＡｃ）を用いて、４５℃のカラム温度で実施した。Ｐｏｌｙｍｅｒ  Ｓｔａｎｄａｒｄｓ  Ｓｅｒｖｉｃｅｓ製の、Ａｇｉｌｅｎｔ  １２００定組成ポンプ、Ａｇｉｌｅｎｔ  １２００屈折率検出器、及び２つのＧＲＡＭカラム（１０μｍ、８×３００ｍｍ、孔径１００及び１０００）からなるＳＥＣ設定で試料を分析した。ＳＥＣ設定は低多分散性ポリスチレン標準物質（ＰＳＳ）を用いて較正された。
【００７３】
アセトン−ｄ６に溶解したＰＶＤＦの１Ｈ−ＮＭＲスペクトルを、Ｂｒｕｋｅｒ  ３００  ＭＨｚ分光計で記録した（図６に示す）。
【００７４】
（実施例７）：ＰＶＤＦ−ＩとＮａＮ３との反応
実施例６のＰＶＤＦ−Ｉ（２００ｍｇ、０．１ｍｍｏｌ）を、還流凝縮器に接続されたフラスコ内で、１５ｍＬのジメチルホルムアミド中のＮａＮ３（２００ｍｇ、３．０７ｍｍｏｌ）と、９０℃で７０時間反応させた。反応が進行するにつれて、溶液の色が透明から茶色に変化した。水を反応混合物に添加して、ポリマーを沈殿させた。沈殿物を濾過し、ジエチルエーテルで洗浄し、真空下で乾燥させた。
【００７５】
反応生成物の末端基の終端により新たな多重項が１．１〜１．２ｐｐｍ生じ、これは−ＣＨ２−Ｎ３又は−ＣＨ２−ＣＦ２−Ｎ３プロトンによるものであった（図６と比較）。
【００７６】
（実施例８）：ＰＶＤＦ−Ｎ３とアルキンとの反応
実施例７のポリマー（２００ｍｇ、０．１０ｍｍｏｌ）、アジ化ナトリウム（２００ｍｇ、３．０７ｍｍｏｌ）、及び２−ブチン（０．５ｍＬ、６．４ｍｍｏｌ）、及び１５ｍＬのＤＭＦを、還流凝縮器に接続されたフラスコに添加した。反応混合物を７２時間９０℃で攪拌した。反応が進行するにつれて、溶液の色が透明から茶色に変化する。反応生成物は水に沈殿し、濾過し、ジエチルエーテルで洗浄し、真空下で乾燥させた。
【００７７】
反応生成物の末端基の終端により新たな多重項が１．１〜１．２ｐｐｍ生じ、これは−ＣＨ２−Ｎ３又は−ＣＨ２−ＣＦ２−Ｎ３プロトンによるものであった。トリアゾールのアジド基に近接するメチレンプロトンによるシグナルが、３．９０〜４．０８ｐｐｍに見られた。トリアゾール環に結合しているメチル基は、２．５〜３ｐｐｍに見られた（図６と比較）。
【００７８】
トリアゾール末端基もまた、エレクトロスプレイイオン化質量分光法において、６０８．１、６７２．１、及び７３６．１のｍ／ｚに見られた。
【図１】
2012500322.tif 000004
【図２】
2012500322.tif 000005
【図３】
2012500322.tif 000006
【図４】
2012500322.tif 000007
【図５】
2012500322.tif 000008
【図６】
2012500322.tif 000009
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
スルホニルアジド基ではないアジド基を１つ以上含む、フルオロポリマー。
【請求項２】
前記アジド基が、式−ＣＸ１Ｘ２Ｎ３（式中、Ｘ１及びＸ２は、互いに独立してＨ又はＦを表す）に相当する、請求項１記載のフルオロポリマー。
【請求項３】
前記フルオロポリマーが硬化性エラストマーである、請求項１又は２に記載のフルオロポリマー。
【請求項４】
スルホニルアジド基ではないアジド基を１つ以上含むフルオロポリマーを調製する方法であって、１つ以上の脱離基を含むフルオロポリマーの溶液又は分散液と、有効量のアジド化合物とを反応させる工程を含む、方法。
【請求項５】
スルホニルアジド基ではないアジド基を１つ以上含むフルオロポリマーを調製する方法であって、アジド化合物、又は１つ以上の重合性基を含むアジド基含有フルオロポリマーの存在下で重合を実施する工程を含む、方法。
【請求項６】
請求項３に記載の硬化したエラストマーを含む物品。
【国際調査報告】
2012500322.tif 000010
2012500322.tif 000011
2012500322.tif 000012